СПОСОБ ИЗГОТОВЛЕНИЯ ИСКУССТВЕННОГО ПОРИСТОГО ЗАПОЛНИТЕЛЯ
METHOD OF MAKING ARTIFICIAL POROUS AGGREGATE

Изобретение относится к производству искусственных пористых заполнителей для бетонов.
Известен способ изготовления искусственного пористого заполнителя, включающий послойную укладку гранулированного материала и его спекание в слоях [1].
Задача изобретения - упрощение технологии изготовления пористого заполнителя.
Технический результат достигается тем, что в способе изготовления искусственного пористого заполнителя, включающем послойную укладку гранулированного материала в два слоя, его спекание, дробление и фракционирование, в качестве гранулированного материала используют стекло и/или фритту (при любом соотношении) фракции 1-10 мм, смешанную с жидким стеклом в количестве 10-30% от массы стекла и/или фритты, слои укладывают толщиной 6-30 мм, между ними укладывают промежуточный слой толщиной 1-10 мм, используя мел, и/или доломит, и/или двуводный гипс (при любом соотношении), размолотые до фракции 1-5 мм.
3
Для реализации способа могут быть использованы любые фракционированные силикатные стекла (стеклобой или специально сваренные) и/или фритты. В качестве жидкого стекла может, быть использовано натриевое или калиевое жидкое стекло плотностью 1300-1500 кг/м с модулем 2,8-3 и 3-3,5 соответственно.
Способ осуществляют следующим образом.
Стекло и/или фритту (при любом соотношения) фракции 1-10 мм смешивают с жидким стеклом в количестве 10-30% от массы стекла и/или фритты и укладывают слоем толщиной 6-30 мм на горизонтально расположенный поддон. Сверху укладывают слой толщиной 1-10 мм из мела, и/или доломита, и/или двуводного гипса (при любом соотношении), размолотых до фракции 1-5 мм. Затем вновь укладывают слой стекла и/или фритты толщиной 6-30. Уложенные слои спекают. Температура спекания зависит от состава и свойств выбранного стекла и/или фритты и подбирается в каждом случае конкретно. При спекании промежуточный слой разлагается, выделяя газообразные вещества, вспенивающие прилегающие слои из стекла и/или фритты. Спеченные слои охлаждают, дробят и фракционируют.
Для получения декоративного заполнителя возможно использование цветных стекол и/или фритт.
Таблица
Примеры составов
1
2
3
4
5
6
7
Состав основных слоев, мас.%
Стекло
100
50
100
75
100
Фритта
100
50
100
25
Толщина основных слоев, мм
6
10
15
20
23
25
30
Состав промежуточного слоя, мас.%
Мел
100
50
50
40
Доломит
100
50
50
30
Двуводный гипс
100
50
50
30
Толщина промежуточного слоя, мм
1
3
5
7
8
9
10
3
Примечания: В примерах 1-4 стекло и/или фритту смешивали с жидким натриевым стеклом плотностью 1300 кг/м с модулем 3 в количестве 20% от массы стекла и/или фритты.
3
В примерах 5-7 стекло и/или фритту смешивали с жидким калиевым стеклом плотностью 1500 кг/м с модулем 3,5 в количестве 20% от массы стекла и/или фритты.
Источники информации
1. SU 456800, 1975.